(57)【特許請求の範囲】
【請求項１】
少なくとも水蒸気と一酸化炭素を含有する水素ガスを供給するガス供給部と、前記水素ガス中の一酸化炭素と水蒸気をシフト反応させる変成触媒体を有する変成部とを具備する水素生成装置において、前記変成触媒体は、Ｆｅ３Ｏ4に、Ｐｔ、Ｐｄ、Ｒｈ、Ｒｕのうち少なくとも一つの貴金属を担持したことを特徴とする水素生成装置。
【請求項２】
前記Ｆｅ３Ｏ4の粒径が１０ｎｍから１μｍまでであることを特徴とする請求項１記載の水素生成装置。
【請求項３】
少なくとも水蒸気と一酸化炭素を含有する水素ガスを供給するガス供給部と、前記水素ガス中の一酸化炭素と水蒸気をシフト反応させる変成触媒体を有する変成部とを具備する水素生成装置において、前記変成触媒体は、ゼオライトを触媒担体とし、前記ゼオライトにＺｎをイオン交換することによって担持させた後、Ｐｔ、Ｐｄ、Ｒｈ、Ｒｕのうち少なくとも一つの貴金属を担持したことを特徴とする水素生成装置。
【請求項４】
請求項１〜３のいずれかに記載の水素生成装置と、水素を含む燃料ガスおよび酸素を含む酸化剤ガスを用いて発電する燃料電池とを備える、燃料電池発電システム。
【発明の詳細な説明】
【０００１】
【発明の属する技術分野】
本発明は、水素を燃料とする固体高分子型燃料電池用などの水素供給装置、およびそれを利用した燃料電池発電システムに関する。
【０００２】
【従来の技術】
エネルギーを有効に利用する分散型発電装置として、発電効率および総合効率の高い燃料電池コージェネレーションシステムが注目されている。
【０００３】
燃料電池の多く、例えば実用化されているリン酸型燃料電池や、開発が進められている固体高分子型燃料電池は、水素を燃料として発電する。しかし、水素はインフラとして整備されていないため、システムの設置場所で生成させる必要がある。
【０００４】
水素生成方法の一つとして、水蒸気改質法がある。天然ガス、ＬＰＧ、ナフサ、ガソリン、灯油等の炭化水素系、メタノール等のアルコール系の原料を水と混合して、改質触媒を設けた改質部で水蒸気改質反応させ、水素を発生させる方法である。
【０００５】
この水蒸気改質反応では一酸化炭素が副成分として生成するが、一酸化炭素は燃料電池電極触媒を劣化させるため、特に固体高分子型燃料電池に対しては、一酸化炭素を１００ｐｐｍ以下、好ましくは１０ｐｐｍ以下に除去する必要がある。
【０００６】
通常、水素生成装置は、水素ガス中の一酸化炭素を除去するため改質部の後に、一酸化炭素変成触媒体を有する変成部を設け、水素ガス中の一酸化炭素と水蒸気とをシフト反応させ、二酸化炭素と水素とに転換し、一酸化炭素濃度を数千ｐｐｍから１％程度まで低減させる。
【０００７】
ついで水素ガスを浄化触媒体を有する浄化部へ通し、一酸化炭素濃度の１〜３倍程度の酸素量を含む空気を送り込むことによって、浄化触媒体上で一酸化炭素と酸素との選択酸化反応をさせる。その結果、水素ガス中の一酸化炭素濃度を数ｐｐｍにまで低減することができる。しかし、変成部出口の水素ガス中の一酸化炭素濃度が高い場合には、浄化部において送り込む酸素量も増加しなければならないため、一酸化炭素の酸化だけでなく水素の酸化量が増加し、装置全体の効率が低下してしまう。
【０００８】
したがって、一酸化炭素変成触媒体を有する変成部において、一酸化炭素を充分に低減させることが装置の効率を上げるために重要となる。
【０００９】
従来から、一酸化炭素変成触媒には、低温用変成触媒として、１５０℃〜３００℃で使用可能な銅−亜鉛系触媒、銅−クロム系触媒などが用いられ、高温用変成触媒として、３００℃以上で機能する鉄−クロム系触媒などが用いられている。これらの一酸化炭素変成触媒は、化学プラントや燃料電池用水素発生器などの用途に応じて、低温用変成触媒のみで使用したり、高温用変成触媒と低温用変成触媒とを組み合わせて使用されていた。
【００１０】
【発明が解決しようとする課題】
しかしながら、上記の銅系の低温用変成触媒を中心に用いた場合、非常に高い触媒活性が得られるが、使用前に還元処理を施して活性化させる必要がある。そして、活性化処理中に発熱するため、触媒が耐熱温度以上にならないように、例えば還元ガスの供給量を調節しながら、長時間かけて処理する必要があった。また、一度活性化させた変成触媒は、装置の停止時などに酸素が混入した場合には再酸化されて劣化する可能性があるため、酸化を防止するなどの対策が必要であった。さらに、耐熱性が低く、装置の起動時に触媒を急激に加熱することができないため、徐々に温度を上昇させるなどの対策が必要であった。
【００１１】
一方、高温用変成触媒のみを用いた場合には、耐熱性が高く温度が多少上昇しすぎても問題はないため、起動時の加熱などが容易になる。
【００１２】
しかしながら、一酸化炭素変成反応は、高温領域において一酸化炭素濃度を低減させる方向には進行しにくい平衡反応であり、高温でしか機能しない高温用変成触媒を用いた場合には、一酸化炭素濃度を１％以下にすることが困難であった。そのため、後に接続する浄化部での浄化効率が低下してしまうことがあった。
【００１３】
このように、従来の技術においては、たとえば、水素生成装置の起動に時間を要したり、取り扱いが煩雑なため、頻繁に起動停止を繰り返す用途には、充分には適用できないという課題があった。
【００１４】
また、特開２０００−１７８００７のように、還元処理を必要としない貴金属系の触媒を用いることも考案されている。貴金属系の触媒は２５０℃〜３５０℃程度で用いられているが、高温領域では一酸化炭素をシフト反応によって低減するだけでなく、改質ガス中の一酸化炭素と水素が反応し、副生成物としてメタンを生成する反応が起きやすく、装置の効率の低下を招くことがあった。
【００１５】
このように例えば起動時の加熱などが容易で、かつメタン化を防止し、装置の効率を上昇させた水素生成装置を提供できなかった。
【００１６】
本発明は、上記従来のこのような課題を考慮し、効果的に一酸化炭素を低減することができる、効率の高い水素生成装置を提供することを目的とする。
【００１７】
【課題を解決するための手段】
本発明は前記課題を解決するために、少なくとも水蒸気と一酸化炭素を含有する水素ガスを供給するガス供給部と、前記水素ガス中の一酸化炭素と水蒸気をシフト反応させる変成触媒体を有する変成部とを具備する水素生成装置において、前記変成触媒体は、Ｆｅ３Ｏ4に、Ｐｔ、Ｐｄ、Ｒｈ、Ｒｕのうち少なくとも一つの貴金属を担持したことを特徴とする水素生成装置である。
【００１８】
また、第２の本発明は、前記Ｆｅ３Ｏ4の粒径が１０ｎｍから１μｍまでであることを特徴とする第１の本発明の水素生成装置である。
【００１９】
また、第３の本発明は、少なくとも水蒸気と一酸化炭素を含有する水素ガスを供給するガス供給部と、前記水素ガス中の一酸化炭素と水蒸気をシフト反応させる変成触媒体を有する変成部とを具備する水素生成装置において、前記変成触媒体は、ゼオライトを触媒担体とし、前記ゼオライトにＺｎをイオン交換することによって担持させた後、Ｐｔ、Ｐｄ、Ｒｈ、Ｒｕのうち少なくとも一つの貴金属を担持したことを特徴とする水素生成装置である。
【００２０】
また、第４の本発明は、第１〜３のいずれかの本発明の水素生成装置と、水素を含む燃料ガスおよび酸素を含む酸化剤ガスを用いて発電する燃料電池とを備える、燃料電池発電システムである。
【００２６】
【発明の実施の形態】
（実施の形態１）
図１は本発明の実施の形態１における水素生成装置の構成図であり、同図において、改質部３１、改質部３１内に収められた改質触媒３２、改質触媒３２へ原料を供給する原料供給部３３、改質触媒３２へ水を供給する水供給部３４、改質触媒３２を加熱する改質加熱部３５で水素ガス供給部を構成するが、それらの詳細な説明は省略する。３６は改質部３１からのガスが供給される変成部で、変成触媒体３７が収められている。変成部３６で一酸化炭素が低減された水素ガスはさらに一酸化炭素を低減するために、浄化部３８を通って一酸化炭素濃度が１００ｐｐｍ以下に低減された水素ガスとなる。
【００２７】
上記の構成における装置動作を、メタンガスを原料とした一実施例をもとに説明する。装置起動時において改質加熱部３５により、改質部３１の加熱を開始し、改質触媒３２へ熱を伝えた。続いて原料供給部３３から、原料である炭化水素成分としてのメタンガスを改質触媒３２に、水供給部３４から、メタンガス１モルに対して４モルの水を改質触媒３２に供給した。
【００２８】
なお、ここでは供給メタン量を３５０Ｌ／時間とし、改質触媒３２の温度が約７００℃となるように改質加熱部３５で加熱量を制御し、水蒸気改質反応を進行させた。改質部３１内で反応後の水素ガスを変成部３６に供給した。
【００２９】
変成部３６では変成触媒体３７上において、水素ガス中の一酸化炭素と水蒸気によるシフト反応が起こる。本実施の形態に示す発明では、変成触媒体３７として鉄（以下Ｆｅと示す）の酸化物にＰｔを担持することによって調製した触媒を用いることを特徴とする。本実施の形態では、本触媒をコージェライトハニカムにコーティングすることで変成触媒体３７を形成している。
【００３０】
本触媒では、シフト反応の過程において、一酸化炭素の炭素原子がＰｔに吸着し水分子と反応して二酸化炭素を生成し、Ｐｔから脱離することによって反応が進行する。しかし、従来用いられていた貴金属系の触媒は、担体としてＡｌ、Ｓｉ、Ｃｅなどの酸化物を用いていたため、一酸化炭素の炭素原子とＰｔとの吸着力が強く、Ｐｔ上で二酸化炭素が生成してもＰｔから脱離しにくくなることがあった。そのためＰｔ上の吸着サイトが飽和してしまい、一酸化炭素の吸着が律速となってしまうことがあった。その結果、水素ガス中のＰｔに吸着していない一酸化炭素と水素が反応し、メタンを副生成物として生成してしまっていた。
【００３１】
しかし本発明のように、担体としてＦｅ酸化物を用いることによってメタン化の生成を抑制し、一酸化炭素を低減することができる。この理由として、ＦｅはＰｔの電子を引き寄せる作用があるため、シフト反応の過程に起こるＰｔと一酸化炭素の炭素原子との吸着を従来使用していた触媒よりも弱くしている。よって、Ｐｔに吸着した一酸化炭素が水と反応して生成した二酸化炭素が脱離しやすくなり、Ｐｔ上への一酸化炭素の吸着が律速になることはない。その結果、メタン生成を抑制することができる。
【００３２】
さらにＦｅ酸化物はＦｅ2Ｏ3または／およびＦｅ3Ｏ4で構成することによって、シフト反応を優先的に進行させ、一酸化炭素と水素との反応による副生成物としてのメタンの生成を抑制することができる。水蒸気と一酸化炭素を含む水素ガス中において、Ｆｅ酸化物がＦｅ2Ｏ3の状態で存在していると、自身は一酸化炭素で還元されてＦｅ3Ｏ4となり、二酸化炭素を生成する。Ｆｅ3Ｏ4は水蒸気によって酸化されて自身はＦｅ2Ｏ3となり、水素を生成する。このようにＦｅ酸化物がＦｅ2Ｏ3または／およびＦｅ3Ｏ4で存在し、Ｆｅ酸化物自身が酸化還元サイクルを繰り返すことによって、一酸化炭素と水素のシフト反応を優先的に進行させることができる。その結果、メタン生成を抑制することができる。
【００３３】
また、Ｆｅ酸化物をＣｒまたは／およびＮｉとの複合酸化物にすることによって、変成触媒体を耐久性に優れたものにすることができる。通常、Ｆｅ酸化物は高温にさらされると熱劣化を引き起こしてしまい、触媒作用が低下してしまう。しかし、ＣｒまたはＮｉが高温でのＦｅの熱劣化を抑制する効果があるため、高温にさらされた後でも、触媒活性を維持することができる。Ｆｅ酸化物の粒界にＣｒまたは／およびＮｉ酸化物が存在することによって、Ｆｅ酸化物粒子の熱による凝縮を防ぐため、Ｆｅ酸化物単独で存在する場合よりも変成触媒体の熱劣化を抑制することができる。さらに、Ｆｅ酸化物とＣｒまたは／およびＮｉ酸化物が固溶体を形成し複合酸化物になる場合は、粒子の移動、凝縮、成長が減少するため、いっそう変成触媒体の熱劣化を抑制する効果がある。
【００３４】
また、フェライトまたはマグネタイトなどに代表される磁性を有するＦｅ酸化物を使用することにより、ＰｔをＦｅ酸化物に担持する際、Ｆｅの磁性の作用によりＰｔが高分散に担持され、触媒活性を向上させることができる。これは、Ｐｔが高分散になるので反応表面積が増えるためである。
【００３５】
また、Ｆｅ酸化物の粒径も反応性に影響を与える。本触媒においてのＰｔの粒径は約１ｎｍから１０ｎｍ程度であるため、Ｐｔを担持するための担体はＰｔ以上の粒径であることが望ましい。また、粒径が１０ｎｍよりも小さいと高温時に凝集しやすく、変成触媒体の熱劣化の要因となってしまう。また、Ｆｅ酸化物の粒径が１μｍよりも大きくなってしまうと、表面積が減少し、またＦｅ酸化物とＰｔとの相互作用の力が低下してしまうため、シフト反応を効果的に進行させるためには、１μｍより小さい粒径を使用することが望ましい。なお、本実施の形態でのＦｅ酸化物の粒径は、３０ｎｍのものを用いた。
【００３６】
また、変成触媒体３７は、触媒担体としてゼオライトを用い、Ｆｅをイオン交換することによって担持し、さらに含浸法によってＰｔを担持することによって調製した触媒を使用することによっても高い触媒活性が得られる。
【００３７】
ゼオライトは表面積が大きいため、触媒反応面積が増大し、触媒活性が向上する。また、担持法としてのイオン交換法は、ゼオライト中の酸点を置換するだけであるため、Ｆｅを高分散に担持でき、触媒活性の向上へとつながる。また、ゼオライト中の酸点を置換して担持されたＦｅは酸点を持つ酸性物質であり、他物質の電子を引き寄せやすい。よって、後で担持されたＰｔの電子がＦｅに引き寄せられるため、シフト反応の過程の際、Ｐｔ上に吸着する一酸化炭素の炭素原子との吸着力を弱める。その結果、Ｆｅ酸化物にＰｔを担持したときと同様に、メタン化反応を抑制してシフト反応を選択的に進行させ、一酸化炭素を効果的に低減することができる。
【００３８】
なお、Ｆｅの代わりにＣｕ、Ｚｎを担持することによってもＦｅと同様の効果が得られる。Ｃｕ、ＺｎもＦｅと同様にゼオライトにイオン交換によって担持することが容易にでき、その後に担持されたＰｔ中の電子を引き寄せる作用も持っているためである。
【００３９】
なお、Ｐｔの代わりに他の貴金属、Ｐｄ、Ｒｕ、Ｒｈでも同様の効果が得られる。
【００４０】
なお、ゼオライトの代わりにＡｌ、Ｓｉ、Ｃｅ、Ｚｒ、Ｔｉの酸化物を使用することによっても同様の効果が得られる。これらの酸化物は表面積を大きくすることも容易であり、ＦｅおよびＰｔを担持しやすい担体として使用できるため、同様の効果が得られる。
【００４１】
すなわち、少なくとも水蒸気と一酸化炭素を含有する水素ガスを供給するガス供給部と、前記水素ガス中の一酸化炭素と水蒸気をシフト反応させる変成触媒体を有する変成部とを具備する水素生成装置において、上記変成触媒体はＡｌ、Ｓｉ、Ｃｅ、Ｚｒ、Ｔｉのうち少なくとも一つの元素が含まれた酸化物を触媒担体とし、Ｃｕ、Ｚｎ、Ｆｅの少なくとも１つの遷移金属と、Ｐｔ、Ｐｄ、Ｒｈ、Ｒｕのうち少なくとも一つの貴金属を担持していてもよく、その場合も上記と同様の効果が得られる。
【００４２】
また上記触媒担体がゼオライトであってもよく、その場合も上記と同様の効果が得られる。
【００４３】
また、上記変成触媒体が、上記ゼオライトにＣｕ、Ｚｎ、Ｆｅの少なくとも１つの遷移金属をイオン交換することによって担持させた後、Ｐｔ、Ｐｄ、Ｒｈ、Ｒｕのうち少なくとも一つの貴金属を担持していてもよく、その場合も上記と同様の効果が得られる。
【００４４】
以下に図２に示す本発明の一酸化炭素変成除去触媒を使用した燃料電池発電システムの構成を説明する。改質部４１はその下部に加熱部４２を有し、加熱部４２は配管を介して燃焼ガス供給部４９と接続されている。また、改質部４１には、原料供給部４３、および改質水供給部４４が接続されている。そして、改質部４１は、ＣＯ変成部４５に接続され、ＣＯ変成部４５は、配管を介してＣＯ浄化部４７と接続されている。ＣＯ変成部４５の内部には本発明のＣＯ変成触媒が設置されている。ＣＯ変成部４５とＣＯ浄化部４７とを接続する配管には、浄化空気供給部４６が接続されている。そして、ＣＯ浄化部４７には、配管を介して燃料電池発電部４８の入口が接続されている。燃料電池発電部４８の出口には、配管を介して燃焼ガス供給部４９が接続されている。
【００４５】
次に図２に示す本発明の燃料電池発電システムの動作について説明する。
【００４６】
燃焼ガス供給部４９から供給された燃焼ガスは、加熱部４２により燃焼されることにより、改質部４１を加熱する。改質部４１には改質水供給部４４から水が供給され、この水は加熱部４２により加熱され水蒸気が発生する。発生した水蒸気と原料供給部４３から供給された原料ガスが加熱部により加熱されることにより、改質ガスが発生する。発生した改質ガスは、ＣＯ変成部４５に送られ、変成反応により改質ガスに含まれる一酸化炭素が低減される。一酸化炭素が低減された改質ガスは、ＣＯ浄化部４７に送られ、浄化空気供給部４６から供給された空気によって酸化されることにより、さらに一酸化炭素が低減される。ＣＯ浄化部４７を出た改質ガス（水素を含む燃料ガス）、および空気などの酸素を含む酸化剤ガスは、燃料電池発電部４８に送られ、発電反応が生じることにより電気が取り出される。燃料電池発電部４８において発電反応に寄与することなく残留した改質ガスは、燃料電池発電部４８の出口から排出され、配管を介して燃焼ガス供給部４９に送られ、燃焼ガスとともに加熱部４２に送られる。
【００４７】
図２に示す本発明の燃料電池発電システムに組み込ませる一酸化炭素変成部は（すでに述べたとおり）、ＣＯ変成触媒体の耐久性が改善されており、装置の起動停止を繰り返した場合でも安定に動作することができるため、長期間にわたってＣＯ濃度を高率よく低減できる。従って燃料電池において水素と酸素の電気化学的反応を阻害するＣＯがＣＯ浄化部によって安定に除去され、家庭用や車の動力源等に有効な燃料電池発電システムを実現できる。
【００４８】
次に実施の形態１に対応する実施例として、以下に実施例１〜３を記載し、実施の形態１に関連する参考例として、以下に参考例１を記載する。
【００４９】
（実施例１）
Ｆｅ酸化物に貴金属（貴金属種は表中に記載）を２重量％担持した。その後スラリー状にして、これをコージェライトハニカムにコーティングして、図１に示す変成触媒体３７として変成部３６に設置した。
【００５０】
原料供給部３３からメタンガスを３５０Ｌ／時間、水供給部３４から水を１４００Ｌ／時間で供給し、改質触媒３２の温度が７５０℃となるように改質加熱部３５で加熱量を制御し、水蒸気改質反応を進行させた。その結果、メタンの転換率が１００％となり、変成部３６に供給されるガスの組成はおよそ、一酸化炭素８体積％、二酸化炭素８体積％、水蒸気２０体積％、残りが水素となった。その組成のガスが変成触媒体３７で反応した後、変成部３６出口に排出されるガス組成をガスクロマトグラフィで測定した。
【００５１】
変成触媒体３７の温度を変化させて測定した一酸化炭素濃度の最低値、変成触媒体３７の温度を４００℃とした場合のメタン濃度を測定した。試料１〜５の結果を表１に示す。
【００５２】
【表１】
0004056773.tif 000002
表１に示された実験結果より、前述した次のような事実が裏付けられる。ＰｔをＦｅ酸化物に担持することによって、従来のＰｔ／アルミナ触媒よりもメタン化が抑制され、かつ一酸化炭素も確実に低減できる。
【００５３】
また、Ｐｔの代わりにＲｕを用いた場合はメタン化がやや進行し、Ｐｄ、Ｒｈを用いた場合は一酸化炭素濃度が多少高くなる。
【００５４】
（参考例１）
Ｆｅ硝酸塩にＣｒまたは／およびＮｉ硝酸塩を混合して形成された沈殿物を焼成することによって複合酸化物を作成した（比率は表中に記載）。作成した複合酸化物にＰｔを２重量％担持した後スラリー状にし、これをコージェライトハニカムにコーティングして、図１に示す変成触媒体３７として変成部３６に設置した。
【００５５】
運転動作は実施例１と同様に行い、変成触媒体３７の初期特性として、変成触媒体３７の温度を変化させて、それぞれの変成部３６出口におけるガス組成を測定した。その後、変成触媒体３７の温度を５００℃まで上昇させ冷却した後、再度同様な操作を行い、変成部３６出口のガス組成を測定した。初期特性測定時に変成触媒体３７の温度を変化させて得られた一酸化炭素濃度の最低値および変成触媒体３７を５００℃で処理した後に変成触媒体３７の温度を変化させて得られた一酸化炭素濃度の最低値を表２に示す。
【００５６】
【表２】
0004056773.tif 000003
表２に示された実験結果より、前述した次のような事実が裏付けられる。Ｆｅ酸化物にＣｒまたは／およびＮｉ酸化物を混合して複合酸化物にすることによって、Ｆｅ酸化物単独のものよりも初期活性はやや劣るものの、５００℃まで上昇させた後の活性は上回る。Ｆｅ酸化物単独では、高温にさらすことによって熱劣化して活性の低下を招くが、ＣｒまたはＮｉ酸化物を混合して複合酸化物にすることによって、変成触媒体３７の熱劣化を防止している。
【００５７】
（実施例２）
異なる粒径をしたＦｅ酸化物（粒径は表中に記載）に、Ｐｔを２重量％担持した後スラリー状にし、これをコージェライトハニカムにコーティングして、図１に示す変成触媒体３７として変成部３６に設置した。
【００５８】
運転動作は実施例１と同様の操作を行い、変成触媒体３７の温度を変化させて測定した一酸化炭素濃度の最低値、変成触媒体３７の温度を４００℃とした場合のメタン濃度を測定した。試料１〜６の結果を表３に示す。なお、本実施の形態での粒径は平均粒径である。
【００５９】
【表３】
0004056773.tif 000004
表３に示された実験結果より、前述した次のような事実が裏付けられる。Ｆｅ酸化物の粒径が７ｎｍの試料と２μｍの試料は他の試料よりもＣＯ濃度が高くなった。Ｆｅ酸化物の粒径は１０ｎｍから１μｍであることが望ましく、３０ｎｍ〜１μｍが更に望ましい。
【００６０】
（実施例３）
酸化状態の異なるＦｅ酸化物（酸化状態は表中に記載）にＰｔを２重量％担持した後スラリー状にし、これをコージェライトハニカムにコーティングして、図１に示す変成触媒体３７として変成部３６に設置した。
【００６１】
運転動作は実施例１と同様の操作を行い、変成触媒体３７の温度を変化させて測定した一酸化炭素濃度の最低値、変成触媒体３７の温度を４００℃とした場合のメタン濃度を測定した。試料１〜３の結果を表４に示す。
【００６２】
【表４】
0004056773.tif 000005
表４に示された実験結果より、前述した次のような事実が裏付けられる。Ｆｅ酸化物の酸化状態がＦｅＯの試料は他の試料よりもＣＯ濃度が高くなった。Ｆｅ酸化物の酸化状態はＦｅ2Ｏ3またはＦｅ3Ｏ4であることが望ましい。
【００６３】
（実施例４）
磁性の異なるＦｅ酸化物（磁性状態は表中に記載）にＰｔを２重量％担持した。試料１〜３について、試料１ｇ当たりのＣＯ吸着量によって、Ｐｔの粒径を測定した。結果を表５に示す。
【００６４】
【表５】
0004056773.tif 000006
表５に示された実験結果より、前述した次のような事実が裏付けられる。Ｆｅ酸化物の磁性状態が強磁性（磁性を有する）試料は他の試料よりもＰｔ粒径が小さくなった（Ｐｔが高分散に担持された。）。Ｆｅ酸化物の磁性状態は強磁性であることが望ましい。
【００６５】
（実施例５）
ゼオライトまたはＡｌ、Ｃｅ、Ｔｉの酸化物担体に、遷移金属（Ｆｅ、Ｃｕ、Ｚｎ）をイオン交換法によって２重量％担持し、さらに貴金属（貴金属種は表中に記載）を２重量％担持した後スラリー状にし、これをコージェライトハニカムにコーティングして、図１に示す変成触媒体３７として変成部３６に設置した。実施例１と同様に、変成触媒体３７の温度を変化させて測定した一酸化炭素の最低値、および変成触媒体３７の温度を４００℃とした場合のメタン濃度を表６に示した。運転動作は実施例１と同様の操作を行った。
【００６６】
【表６】
0004056773.tif 000007
表６に示された実験結果より、前述した次のような事実が裏付けられる。Ｆｅをイオン交換によってゼオライトに担持し、さらにＰｔを担持することによって、変成反応に対する活性が極めて高く、かつメタン化を抑制できることがわかる。Ｃｕ、Ｚｎをイオン交換させた触媒もＦｅほどでもないが、メタン化を抑制することができる。ＦｅがＰｔとＰｔ上に吸着した一酸化炭素の炭素原子との間の吸着力を弱めて、選択的にシフト反応を起こしていることが明らかである。
【００６７】
このように変成部の変成触媒体において水素と一酸化炭素の反応によるメタン生成を抑制し、一酸化炭素と水蒸気によるシフト反応を選択的に進行させるため、効果的に一酸化炭素を低減することができ、効率の高い水素生成装置を提供することができる。
【００６８】
【発明の効果】
以上のように、本発明は、従来に比べて効果的に一酸化炭素を低減することができ、効率の高い水素生成装置を提供することができる。
【図面の簡単な説明】
【図１】  図１は、本発明の実施の形態１に係る水素生成装置を含む水素発生装置の構成を示す概略縦断断面図である。
【図２】  図２は、本発明の水素生成装置を組み込んだ燃料電池システムの構成を示す模式図である。
【符号の説明】
３１  改質部
３２  改質触媒
３３  原料供給部
３４  水供給部
３５  改質加熱部
３６  変成部
３７  変成触媒体
３８  浄化部
【図１】
0004056773.tif 000008
【図２】
0004056773.tif 000009